(57)【要約】【課題】銅の溶接は通常ＴＩＧ溶接やＭＩＧ溶接で行い、シールドガスがＡｒやＨｅのような原子ガスに限定されるため、シールドガスの分子解離熱によるアーク電圧、アーク温度をアップすることができない。銅は放熱量が大きいため入熱量不足を電流アップで補おうとするとスパッタが発生し品質低下となる。そのため予熱温度を５００℃近辺まで高めて溶接しているが作業者の熱負荷が大きい。【解決手段】溶接電流値を上げることなくアーク温度をアップするための方法は以下である。（１）ＡｒやＨｅなどの原子イナートガスに、温度上昇効果の高い分子イナートガスを混合する混合器を応用する。（２）混合イナートガスと液体フラックスを気化せしめた気体フラックスを混合した気化フラックスに帯電するために帯電装置を応用する。（３）回転羽根を備えた溶接トーチを使用して気化フラックスに回転を付与する方法を応用する。【選択図】図１
2014004621.tif 000002
【特許請求の範囲】
【請求項１】
ガスシールドアーク溶接法において、複数のシールドガスを比重の大きな順に注入するようにした混合器で混合し、混合シールドガスを生成し、該混合シールドガスを、ネオジ磁石を回転可能に配設した帯電装置に通し帯電せしめた後に、溶接トーチに導いて溶接することを特徴とするガスシールドアーク溶接法。
【請求項２】
ガスシールドアーク溶接法において、複数のシールドガスを請求項１記載の混合器で混合し、混合シールドガスを生成し、該混合シールドガスを、液体フラックスを充填した気化装置に吹き込んで、前記液体フラックスを気化せしめて気体フラックスとし、該気体フラックスと前記混合シールドガスが混合した気化フラックスを、請求項１記載の帯電装置に通し帯電せしめた後に、溶接トーチに導いて溶接することを特徴とする銅の溶接肉盛り方法。
【請求項３】
ガスシールドアーク溶接法において、ガスシールドアーク溶接法において、複数のシールドガスを請求項１記載の混合器で混合し、混合シールドガスを生成し、該混合シールドガスを、請求項２記載の液体フラックスを充填した請求項２記載の気化装置に吹き込んで、前記液体フラックスを気化せしめて気体フラックスとし、該気体フラックスと前記混合シールドガスが混合した気化フラックスを、除湿器に通し水分を除去した後、請求項１記載の帯電装置に通し帯電せしめた後に、溶接トーチに導いて溶接することを特徴とする銅の溶接肉盛り方法。
【請求項４】
ガスシールドアーク溶接法において、複数のシールドガスを請求項１記載の混合器で混合し、混合シールドガスを生成し、該混合シールドガスを、請求項２記載の液体フラックスを充填した請求項２記載の気化装置に吹き込んで、前記液体フラックスを気化せしめて気体フラックスとし、該気体フラックスと前記混合シールドガスが混合した気化フラックスを、請求項３記載の除湿器に通し水分を除去した後、請求項１記載の帯電装置に通し帯電せしめた後に、前記気化フラックスに旋回力を付与するための旋回羽根を配設した溶接トーチに導いて溶接することを特徴とする銅の溶接肉盛り方法。
【請求項５】
請求項１記載の混合器は、シールドガスの流れ方向に対して、上流から下流に向けて口径が小さくなる異口径の複数の注入室を有し、それぞれの前記注入室に注入されたシールドガスを混合する１次混合室と、該１次混合室と捩じれ角を持つ複数の拡散流路を介して連結される２次混合室と、該２次混合室と捩じれ角を持つ複数の収束流路を介して連結される３次混合室と円筒形ネオジ磁石を配設していることを特徴とする混合器。
【発明の詳細な説明】
【技術分野】
【０００１】
本発明は銅の溶接肉盛り方法において、複数のシールドガスを混合した混合シールドガスに静電気を帯電させた帯電混合シールドガスや、混合シールドガスと気体フラックスを混合した気化フラックスに静電気を帯電させた帯電気化フラックスを、溶接部に吹き付けながら溶接する方法に関する。シールドガスや気化フラックスを帯電させることによりアーク電圧やアーク温度が上昇し、溶接速度が向上しスパッタの発生が低減する。また、銅の予熱温度を低減できることから作業者の熱負荷が抑制され作業効率が向上する。
【背景技術】
【０００２】
下敷きで髪の毛をこすった時に髪の毛は下敷きに引き付けられる。髪の毛は＋で下敷きは−のため静電気で引き合うからである。下敷きが髪の毛から遠のくと静電気力は減衰し髪の毛は離れる。この距離の差による静電気力の差を電位差という。強磁場の中に溶接シールドガスを強制的に送り出すと電界磁場を作るため電磁誘導起電力を帯びる。つまり多量の静電気を帯びることになる。電流が多く流れると磁気も強くなり磁気の変化が大きくなると電流も多く流れる。このことを電磁誘導という。発電機やモータやトランスなど様々にこの原理は利用されており、本発明では溶接用シールドガスを帯電させるのに応用したものである。
【０００３】
様々な金属の電気伝導率と熱伝導率の間には類似点がありお互いに比例する。この事実は２つが密接に関係していることを示し実際金属の電子論では熱伝導とは金属の熱せられた部分から熱の低い部分への自由電子の拡散を意味する。金属中の自由電子は熱いところより低いところに流れる熱運動に比例する。入熱より放熱が多くなれば母材温度は上がらす溶接はできないということであり、銅のように熱伝導率の大きな材料の溶接では予熱を素早く、しかも高めの温度に行うことが重要である。つまるところ、溶接の難易度は材料の入熱量と放熱量の差に左右される。例えば、銅は放熱量が大きいため５００℃近い予熱を必要とする。銅の溶接は通常ＴＩＧ溶接やＭＩＧ溶接で行うことから、シールドガスがＡｒやＨｅのような原子ガスに限定されるため、シールドガスの分子解離熱によるアーク電圧、アーク温度をアップすることができない。従って、銅溶接の場合は放熱量をカバーするため予熱温度を高めることでアーク入熱量不足を補いながら溶接しているのである。
【０００４】
通常ガスシールドアーク溶接及びレーザ溶接に使用されるシールドガスは、ＴＩＧ溶接の単独ガスとしてＡｒやＨｅ、ＣＯ２溶接に使われるＣＯ２、ＭＡＧ溶接に使われるＡｒ＋ＣＯ２、レーザ溶接や切断に使われるＨ２＋Ｎ２＋ＣＯ２＋Ｈｅの４種又はＨ２＋Ｎ２＋Ａｒ＋ＣＯ２＋Ｏ２＋Ｈｅの６種類の混合ガスである。原子ガスとしてのイナートガスはＡｒやＨｅであるが、それ以外は分子ガスであり主力はＣＯ２溶接である。ＣＯ２溶接は、（１）アーク安定化に優れている、（２）垂降特性が強く出るため溶け込みが深い、（３）安価である、（４）分子ガスの解離を利用できるため予熱を抑えかつ電流電圧を抑えることができる利点がある。しかしながらＣＯ２溶接はスパッタが多く発生する問題があり溶接欠陥や溶接後手入れに多大な労力を要している。
【０００５】
ＣＯ２溶接は自動溶接法としてばかりでなく、半自動アーク溶接としても簡便に適用され、溶接速度が速く、しかも溶接部の諸性質が優れコストが安いので、生産性向上とコスト低減に効果的な溶接法である。しかしながら、裸電極鋼線を用いる方法においては、スパッタの著しいことがその大なる欠点とされている。そのスパッタの発生機構としては、溶滴が非接触移行する場合に、（１）アーク力の押し上げによって溶接棒溶融金属がスパッタとなるもの、（２）溶接棒端から離脱した溶滴が再度アーク中に突入して電極−溶滴−母材間に直列アークを形成してスパッタとなるもの、（３）溶滴が接触移行する場合に、瞬間的短絡が破れる際のフェーズ作用によってスパッタとなるもの、（４）大塊となった溶接棒溶融金属が短絡しアーク再生時の大電流によるアーク力によって移行金属がスパッタとなるもの、（５）いわゆる埋もれアーク状態において短絡してアークが再生し溶融池全体が大きく盛り上がってスパッタとなるものなどがあげられる。
【０００６】
このような種々の発生機構を有するスパッタを抑止するため、従来方法としては、適当な動的特性の溶接機を用い、細径電極鋼線（直径０．８ｍｍ〜１．２ｍｍ）でアーク電圧（１７〜２０Ｖ）を著しく下げてアーク長を精密にコントロールして溶接するものがある。この溶接は、電極鋼線の溶融金属滴が溶融池に接触して重力と表面張力で適当にくびれた時に短絡電流が流れ、溶融金属滴が溶融池に移行し、アークが再点弧するという短絡移行のサイクルをスムースに繰り返しスパッタを抑止しているものである。しかし、この方法は細径電極鋼線を用いた低電圧の条件のもとでのみスパッタ抑止が達せられるものでその適用範囲は極めて制限されていた。
【０００７】
分子ガス配合比８０％Ａｒ＋２０％ＣＯ２のアタールガスは、ＡｒとＣＯ２の比重が比較的近似しているため一緒にボンベ充填しても分離しにくいので多用されている。アタールガスはある程度の溶け込みも確保でき、スパッタが少なく溶接後の手入れの時間が省けるメリットがある。ＨｅやＨ２を混合した複合シールドガスは比重差が大きすぎるためボンベ内分離が発生しそれぞれのガス特性を生かせない問題がある。Ａｒ、Ｈｅ、Ｎ２の３種混合ガスは互いにアーク電圧を高くできるが、Ｈｅを１とした場合の比重差は、Ａｒが１０、Ｎ２が７となり、従来市場に出回っているガス混合器ではこれらのガスを完全に混合するのは困難である。この大きな比重差のあるガスを均一に混合して、分子状態からプラズマ状態にするのは１００％無理である。そのため銅のＴＩＧ溶接では、１００％Ｈｅ又は１００％Ａｒを使って、５００℃近傍まで予熱温度を高めて溶接していた。
【０００８】
表１にシールドガスごとの比重、密度ｋｇ／ｍ３、２０℃における熱伝導率（１０−４ｃａｌ／ｃｍ.ｓｅｃ.℃）を示す。
シールドガスの物性値
【表１】
2014004621.tif 000003
【０００９】
純銅はタフピッチ銅（酸素入り）と無酸素銅と脱酸銅の３種に分類される。タフピッチ銅は酸化銅（Ｃｕ２Ｏ）の状態で酸素を０．０２〜０．０５％含む９９．９０％以上の純銅である。電気・熱の伝導性に優れているが、還元性雰囲気中で高温加熱すると水素脆化を起こす場合がある。無酸素銅は０．００２％以下の酸素でオーディオ機器の配線などに適する。脱酸銅は燐、リチウム、ホウ酸もしくはカルシウムのような金属又は非金属の脱酸剤を含み、酸化銅を含まない銅である。本発明における銅の溶接肉盛りでは主として脱酸銅の鋳造品や鍛造、圧延品を対象としている。銅は面心立方格子構造であり合金化が簡単であり低温脆性が起こりにくく熱伝導性がよく銅イオンによる抗菌性も強いため幅広い用途に使用される金属である。しかし、銅製品製造の最大のネックは熱伝導性がよいため予熱温度が５００℃以上でないと溶接ができないことである。純銅や脱酸銅でできた高炉羽口、炉壁水冷盤、銅ステーブ、炉底冷却盤、転炉のランス羽口、サンプル回収用ランス、熱風弁などの水冷構造を必要とする装置は、通常単体重量が５０ｋｇ以上であり吸熱容量が大きいものが多く５００±５０℃の予熱を必要とする。このような銅溶接作業は、連続２０〜３０分の作業が限界のため１クルー３名程度のグループで交代体制を敷いて休憩を取りながら溶接しているのが現状である。銅溶接作業は高温予熱の輻射熱に耐えながら作業しなければならないため体力を要していた。溶接従事者の熱疲労は極端に厳しいものとなっている。
【００１０】
従来の銅溶接は不活性ガスＡｒ＋Ｈｅが主である。電子殻はエネルギ準位の低い方からＬ殻、Ｍ殻、Ｎ殻、Ｏ殻、Ｐ殻と呼ばれており、収納電子数は２，８、１８、３２個となる。Ａｒ、Ｈｅなどの不活性ガスは最外殻の電子が充満（閉殻）しているので価電子０の電子配置をもつ原子（分子）であり、科学的に最も安定していて自然の状態では他の原子と結び付くことはない。このようなイナートガスは電離しにくいことからプラズマ状態になってアーク電圧をアップすることはできない。そのため銅溶接は予熱でカバーするしか方法がなかった。
【００１１】
銅は含有炭素があっても焼きが入らないためＮ２を混合したシールドガスで溶接が可能である。Ｎ２→Ｎ＋Ｎと分離する際、解離エネルギは１５ｅＶから３０ｅＶとなり２倍となる。Ｈｅの解離エネルギは２５ｅＶである。Ｎ２はＨｅと比較すると安価であるも１００％電離は困難なためＨｅとＮ２は５０：５０の割合で混合して使用する場合がある。この混合割合でようやくＨｅの電離エネルギ２５ｅＶが２０％アップして３０ｅＶとなる。逆に、Ｎ２を単独でシールドガスとして使用する場合は、Ｎ２の電離エネルギを２０％アップするのに、９９．９９９％の高純度のＮ２が必要となり、高価なシールドガスとなる。分子ガスは原子ガスとなる際の分子解離エネルギを放出するためアーク電圧がアップすることは明白であるが、分子ガスを１００％分離することは不可能であり、アーク温度を５０００℃から７０００℃に高めるのは容易ではない。
【００１２】
アーク電圧を高めアーク温度を高めるためにはアークプラズマの活性化が必要である。プラズマとは正電気を帯びた粒子と負電気を帯びた電子とがほぼ同じ密度で、ほぼ電気的中性を保って分布している粒子集団のことである。プラズマは荷電粒子と中性粒子とにより構成され、集団的ふるまいをする。気体エネルギを加えて気体中の分子を原子に解離し、原子をさらに陽イオンと電子に電離することによってプラズマをつくることができる。そのため、プラズマを活性化するにはイオン化しやすい元素をアーク柱に注入する必要がある。ＮａやＫのようなアルカリ金属は最外殻の電子が不安定のため電離が起こりやすいが気体として取り扱うのは困難である。また、フッ素（Ｆ）のようなハロゲンガスは単体ではイオン化しやすいガスであるが、簡単に他の電子と結合し化合物体の中に組み込まれてしまうので陰イオンとして取り扱うことは困難である。また、ホウ素（Ｂ）のような半金属は単体で使用されることは少なく、化合物や合金の形で使用される。このようなアルカリ金属、半金属、ハロゲンなどの元素を混合してガス体としてフラックスに使用する技術はなかった。不活性ガスの元素Ａｒ、Ｈｅ、Ｎｅなどは常温でも単原子として電子が安定のため高温でも電離は起こりにくいが、ＮａやＫなどのアルカリ金属やハロゲンや半金属などの元素をシールドガスと混合して使用できれば溶接特性の向上だけでなくアーク電圧アップとなり、銅溶接においては予熱温度を低減できることになる。
【００１３】
本発明者は、特願２０１０−１６５５６５号広報「液体フラックス」において、フッ素化合物を溶解せしめた液体フラックスを生成し、この液体フラックス中に混合ガスを通すことで気体の中にフッ素成分を含有させることに成功した。フッ素化合物は固形フラックスとして被覆溶接棒や複合ワイヤやロウ付け用に応用されているがＴＩＧ溶接、ＭＩＧ溶接、ＭＡＧ溶接、ＣＯ２溶接などのシールドガス中に混合する技術はなかった。
【００１４】
原子間結合はイオン結合と共有結合と金属結合に種別される。これらの原子間結合の強さはイオン結合で１４０〜２５０ｋｃａｌ／ｍｏｌ、共有結合で１５〜１７０ｋｃａｌ／ｍｏｌ、金属結合で２７〜８３ｋｃａｌ／ｍｏｌのエネルギを与えると原子解離となる。従来のＨｅ、Ａｒ、Ｎｅなどは不活性ガスであるため分子間エネルギは変化しない。分子ガス（ＣＯ２とＮ２）を混入したシールドガス中に、化学結合したフラックスをイオン結合の形で入れることで、アーク電圧はガスの熱解離エネルギを与えられる。アーク電圧（２０〜３０ｅＶ）で加速されたシールドガスの平均エネルギは１５〜２５ｅＶであり、このエネルギはアーク中で分子ガスを解離する際熱エネルギとして吸収され、溶接面でまた分子ガスにもどる時熱解離エネルギとして一瞬にして吐出されるためアーク電圧はアップする。ＭＡＧ溶接でイナートガス（ＣＯ２＋ＡｒもしくはＣＯ２＋Ｈｅ）にＣＯ２を混合する理由は熱解離エネルギを増大させるためである。他のシールドガス溶接においても熱解離エネルギを増大するために、単純にＡｒやＨｅなどのイナートガスにＮ２、ＣＯ２、Ｏ２などの分子ガスを入れているだけである。熱解離エネルギを増大するために、シールドガス中にフッ化水素やフッ化ナトリウムのようにイオン結合したフラックス成分を混入できれば、アーク電圧、アーク温度が高まることから、その分銅溶接の予熱温度を低下させることが可能となる。
【００１５】
多原子分子は個々の原子に解離するのに大きなエネルギを必要とする。多原子分子の解離式は例えば次のようになる。ＣＯ２→ＣＯ＋Ｏ、ＣＯ→Ｃ＋Ｏ、Ｈ２Ｏ→Ｈ＋ＯＨ、Ｈ２→Ｈ＋Ｈ、Ｎ２→Ｎ＋Ｎ、Ｏ２→Ｏ＋Ｏである。シールド機能や解離熱効果及びコスト面から、従来シールドガス溶接法としては、ＣＯ２アーク溶接が主力である。ＣＯ２は安価で、比重がシールドガス中で最も重く、アークに対する空気の遮蔽効果が大きいことがその理由である。ＣＯ２は高温になると次のようにガス分解する。ＣＯ２→ＣＯ＋Ｏ、ＣＯ＋Ｏ→ＣＯ２、解離したＣＯ＋Ｏは弱酸性を持ち溶融鋼と次のように反応する。Ｆｅ＋Ｏ→ＦｅＯ、ＦｅＯ→Ｆｅ＋Ｏ。さらにＦｅＯの一部は溶融鋼中の炭素と結合してＦｅＯ＋Ｃ→Ｆｅ＋ＣＯ、Ｆｅ＋ＣＯ→ＦｅＯ＋Ｃとなる。ＣＯを発生するが溶接棒中の脱酸元素と化合して、ＦｅＯ＋Ｍｎ→Ｆｅ＋ＭｎＯ、２ＦｅＯ＋Ｓｉ→２Ｆｅ+ＳｉＯ２となる。ＦｅＯは鋼に還元され、脱酸元素であるＳｉやＭｎは酸化物スラグとしてビード上の表面に張り付く。銅の溶接にもＣＯ２は最大５ｖ％程度混合するが、銅のワイヤにもＳｉ：０．１〜０．４％ｗｔ％、Ｍｎ：０．２〜０．５ｗｔ％の脱酸元素が入っているのでＣＯは脱酸される。
【００１６】
このように、ＣＯ２は６５０℃以上になるとＣＯ２→ＣＯ＋Ｏに分離し、溶融部のＦｅを酸化させＣと反応し気孔となるため溶接品質上は好ましくない。しかしながらシールドガスとしてＣＯ２を使うのは溶接ワイヤに脱酸剤としてＳｉ、Ｍｎ、ＡＬ、Ｔｉなどが入っており、これらの元素がＳｉＯ２、ＭｎＯ、ＡＬ２Ｏ３、ＴｉＯ２となって溶融金属の脱酸機能を果たしてくれるからである。脱酸銅はもともとＳｉ、Ｐなどを入れることで銅母材鋳造中の脱酸を図り結晶粗大化を防いでいる。銅の溶接では、溶接ワイヤに脱酸剤が入っており、シールドガスで大気中の酸素をシールドガスしながら、溶融銅の脱酸を確実に行いタフピッチ銅が形成されないようにしている。しかしながら、銅母材を５００℃以上に予熱することで空気によって酸化されやすくなりタフピッチ銅の部分的な形成は避けがたいものとなる。タフピッチ銅はＣｕ２Ｏの状態で酸素を０．０２〜０．０５ｗｔ％含む銅であり、電気や熱の伝導性に優れているが、還元性雰囲気中で高温加熱すると水素脆性を起こす問題がある。そのため結晶粒粗大化と軟化部分形成のため２番割れを起こす原因となる。銅は電気伝導率が銀の次に高く高電流を流すことが可能であるが、ワイヤ径１．６ｍｍでせいぜい４００Ａである。これ以上溶接電流を増大するとスパッタを防止するためにアークカットの機能が必要となり正常な溶接出来ない問題がある。銅母材を５００℃に予熱して溶接する場合は、ＭＩＧ溶接でも溶接電流を２５０Ａ以上にするとスパッタ増加につながり、溶接面が粗くなり品質が低下する。溶接電流を低減し、かつアーク温度を上げるためには、イナートガス（シールドガス）電圧を上げることが効果的であるがイナートガスによる電圧アップは限界がある。各種ガスの比重、密度、熱伝導率を表２に示す。
【００１７】
被包ガスの諸性質（アーク溶接の物理、石崎敬三、アグネ技術センター）
【表２】
2014004621.tif 000004
【００１８】
溶接電流は抵抗発熱に最も重要な影響を与える最大の要素である。僅かな増減が溶接部に異常発熱を生じる。高いと散り（重ね抵抗溶接において、母材が溶融して飛び散る現象をいう）などの発生の原因となり、低いと十分な発熱が得られず溶け込み不良で強度が得られない。溶接する母材の諸性質、材質、成分、融点、熱伝導率、比熱、比抵抗、熱膨張率、表面の状態（酸化物、油脂、塗料）表面粗さを考慮して適切な条件を出す必要がある。Ｗ：溶接性指数、Ｐ：材料の比抵抗（μΩｃｍ）、λ：熱伝導率（ｃａｌ/ｃｍ.ｓ.℃）、Ｔ：融点（℃）とすると、Ｗ＝Ｐ／（Ｔλ）×１００の関係がある。表２に金属材料ごとのＷ、Ｐ、λ、Ｔを示す。銅と鉄を比較すると銅は２７倍も溶接が困難なことがわかる。熱伝導率は如何に予熱が必要かを物語る。銅の予熱温度が５００℃以上となると輻射熱が大きく溶接作業者が耐熱服を着ていても２０〜３０分間が限界であり、作業者は高温にひたすら耐えて溶接するしかなかった。表３に各金属材料のＷ、Ｐ、λ、Ｔの値を示す。
【００１９】
各金属材料のＷ、Ｐ、λ、Ｔの値
【表３】
2014004621.tif 000005
【００２０】
特開６３−１２３５７１号広報「ガスシールドアーク溶接法」において、シールドガスとして帯電ガスを用いたガスシールドアーク溶接法によってスパッタを減少させる方法が示されている。この方法によればある程度のスパッタの減少は認められる。しかしながら、配設されている磁石は２０００〜３０００ガウス／個のフェライト磁石が６０〜１００個程度であり、トータルの磁力はせいぜい３０万ガウスレベルにしかならず、シールドガス（ＣＯ２）に十分な帯電量を付与できないためにスパッタの減少は限定的であった。また、シールドガスはＣＯ２もしくはＣＯ２に複数のシールドガスを混合したもの使用する記載はあるが具体的なシールドガスの混合方法は示されていない。ＣＯ２やＡｒやＨｅをそれぞれ１種類だけでシールドガスとして使用する場合は、帯電効果は認められるが、複数のシールドガスを混合した場合は、混合が不完全であると混合シールドガスの不意均一さのためにシールドガスのガス密度や帯電量にバラつきが生じるためアーク電圧が安定せず逆にスパッタを激しくする問題がある。しかしながら、Ａｒ、Ｈｅの混合シールドガスを使用するＴＩＧ溶接、ＣＯ２を使うＣＯ２溶接、８０％Ａｒ＋２０％ＣＯ２のＭＡＧ溶接、４〜６種（Ｈ２＋Ｎ２＋ＣＯ２＋Ｈｅ＋Ｏ２＋Ａｒ）の混合シールドガスを用いるレーザ溶接などは、複数のガスを混合することで個々のガスの持つ優れた性質を総合的に利用すするものであるが、１００％の能力を出し切っていない。単独ガスのＡｒやＨｅやＣＯ２を帯電装置に通すことですでに＋αとしての加算エネルギをもらうためアークピンチ効果が増加しスパッタが減少し従来溶接の１５％〜２０％の能力アップとなる。例えば、ＣＯ２溶接においてＣＯ２に帯電させることで、２５ｋｇ／７時間の溶接速度が可能となる。シールドガスを複数混合して帯電させることにより、さらなるスパッタ減少や溶接速度向上につなげることができる。
【００２１】
ガス帯電を効率化するために本発明者は、特願２０１２−１３３５６５号広報「帯電装置」を発明した。この帯電装置は、ネオジ磁石を回転円板と固定円板に取り付け、お互いに相対運動させることにより磁力線の交差回数を増加させたり、ガスを強力に撹拌したりしてガスの帯電効率を向上させるものである。この帯電装置でシールドガスや気化フラックスに帯電させることによりアーク電圧をアップし、アーク温度をアップすることにより銅の予熱温度を低減できる。
【００２２】
本発明者は、特願２０１２−１１８５３号広報「ＴＩＧ溶接による肉盛り方法」において、硬化肉盛り材をＴＩＧ溶接する方法において、シールドガスはＣＯ２を５０〜８０ｖ％含有し、残りはＡｒ又はＨｅ又はＮ２又はこれらを混合器で混合したガスを２０〜５０ｖ％含有した混合シールドガスを気化装置に充填した液体フラックスに吹き込んで、気化フラックスを生成し、該気化フラックスをトーチに導いて溶接面に吹き付けながら溶接するＴＩＧ溶接方法を発明した。気化装置から溶接トーチまで気化フラックスを気送する間に、気化フラックスが配管内に析出しないようにネオジ磁石を組み込んだ中継器を配設している。この中継器は、特開２０１０−２６９３７０号広報「厚板材の切断方法」に示した中継器と同様なものであり、中継器には少なくとも３０ｋガウス以上の磁力を有するように複数のネオジ磁石を配置し、磁石ネオジ磁石と溶断ガスの接触面積を広げるために、中継器の中に多くの折り返しを設けたり螺旋形にしたりして中継器の中の溶断ガス流路をできるだけ長くしている。溶断ガスは気化装置に充填した液体フラックス中に吹き込んだものであり、液体フラックスが気化した気化フラックスを含有していることから、気化装置から切断トーチまでの配管中に気化フラックスが析出しないようにしたものである。特開６３−１２３５７１号広報や特願２０１２−１３３５６５号広報の帯電装置と同様に気化フラックスに帯電せしめてアーク電圧をアップしスパッタを減少させる効果とともに溶接トーチまでの配管内に気化フラックスが析出しないようにする効果がある。しかしながら、中継器の磁力は高々３０ｋガウスであり、シールドガスに帯電せしめてアーク電圧を高めるためのものではなかった。また、特願２０１２−１１８５３号広報記載の混合器は縮径のベンチュリー部に同時に複数のシールドガスを注入する構造であり圧力損失が大きく、一度に大量のガス注入ができない問題があった。
【先行技術文献】
【特許文献】
【００２３】
【特許文献０１】特開６３−１２３５７１号広報「ガスシールドアーク溶接法」
【特許文献０２】特願２０１２−１３３５６５号広報「帯電装置」
【特許文献０３】特願２０１２−１１８５３号広報「ＴＩＧ溶接による肉盛り方法」
【特許文献０４】特開２０１０−２６９３７０号広報「厚板材の切断方法」
【特許文献０５】特開２００９−２３３７４１号広報「液体フラックス気化装置」
【特許文献０６】特願２０１１−２４６１５１号広報「半自動アーク溶接」
【特許文献０７】特開２００９−０９０３６８号広報「ガス切断用気化フラックス」
【特許文献０８】特開２００９−２９７７８２号広報「液体フラックスの製造方法及びその装置」
【特許文献０９】特開２０１０−１００４４１号広報「液体フラックスの製造方法と製造装置及び液体フラックス」
【特許文献１１】特開２０１１−０８８１８０号広報「溶接用フラックスと溶接法」
【特許文献１２】特開２０１１−０９８３６７号広報「溶接肉盛り用フラックスと溶接肉盛り法」
【特許文献１３】特願２０１０−１６５５６５号広報「液体フラックス」
【非特許文献】
【００２４】
【非特許文献０１】分子の世界、（株）化学同人
【非特許文献０２】先端溶接工学、共立出版（株）
【非特許文献０３】触媒の働き、（株）化学同人
【非特許文献０４】電波読本、（株）クリエイト・クルーズ
【非特許文献０５】アーク溶接の物理、（株）アグネ
【非特許文献０６】溶接接合技術入門、産報出版（株）
【発明の概要】
【発明が解決しようとする課題】
【００２５】
ＣＯ２溶接、ＭＩＧ溶接、ＭＡＧ溶接、ＴＩＧ溶接、レーザ切断などは単独のＡｒやＨｅのようなイナートガスもしくはＮ２、Ｈ２、Ｏ２、ＣＯ２のような分子ガスもしくはこれらの混合ガスを使用する。混合ガスを使用する最大の理由は、分子が原子に解離する際の分子解離熱にてアーク電圧が上昇するためである。通常数種のシールドガスを同じボンベに入れて貯蔵すると比重の差にて分離する欠点がある。また、従来のガス混合方式ではがスの比重差のため十分に混合できずアーク電圧上昇効果が低かった。即ち、アーク電圧やアーク温度を上昇させるには複数のシールドガスを均一に混合し、この混合シールドガスにあらかじめ帯電させることが必要である。また、銅の溶接においては、５００℃以上の予熱温度が必要であり、輻射熱が大きく溶接作業者が耐熱服を着ていても２０〜３０分間が限界であり、作業者は高温にひたすら耐えて溶接するしかなかった。銅の予熱温度を抑えるには溶接入熱を多くするため溶接電流を上げてアーク温度を上げる方法があるが、溶接電流値は４００Ａが限界であった。
【００２６】
溶接電流値を上げることなくアーク温度をアップするための課題は以下である。（１）アーク温度上昇効果の少ないＡｒやＨｅなどの原子イナートガスに、温度上昇効果の高い分子イナートガスを混合する混合器を応用する。また、Ｈｅのような比重の小さなイナートガスとＣＯ２のような比重の大きなイナートガスを均一に混合するために混合器を応用する。（２）イナートガスと混合するために、帯電性がよくプラズマになりやすい液体フラックスのガス化方法を応用する。（３）銅溶接に最適な液体フラックスの成分の配合比を具現化する。（４）イナートガスと液体フラックスを気化せしめた気体フラックスを混合した気化フラックスに効率よく帯電するために帯電装置を応用する。（５）気化フラックスの水分を効率よく除去する方法を具現化する。（６）回転羽根を備えた溶接トーチを使用して気化フラックス（イナートガスと気体フラックスの混合ガス）に回転を付与する方法を応用する。本発明は以上の課題を解決し、アーク電圧、アーク温度を上昇させることにより、スパッタの低減、溶接速度の向上、銅の予熱温度低減を実現することにある。
【課題を解決するための手段】
【００２７】
第１の解決手段は特許請求項１に示すように、ガスシールドアーク溶接法において、複数のシールドガスを比重の大きな順に注入するようにした混合器で混合し、混合シールドガスを生成し、該混合シールドガスを、ネオジ磁石を回転可能に配設した帯電装置に通し帯電せしめた後に、溶接トーチに導いて溶接することを特徴とするガスシールドアーク溶接法である。
【００２８】
第２の解決手段は特許請求項２に示すように、ガスシールドアーク溶接法において、複数のシールドガスを請求項１記載の混合器で混合し、混合シールドガスを生成し、該混合シールドガスを、液体フラックスを充填した気化装置に吹き込んで、前記液体フラックスを気化せしめて気体フラックスとし、該気体フラックスと前記混合シールドガスが混合した気化フラックスを、請求項１記載の帯電装置に通し帯電せしめた後に、溶接トーチに導いて溶接することを特徴とする銅の溶接肉盛り方法である。
【００２９】
第３の解決手段は特許請求項３に示すように、ガスシールドアーク溶接法において、複数のシールドガスを請求項１記載の混合器で混合し、混合シールドガスを生成し、該混合シールドガスを、請求項２記載の液体フラックスを充填した請求項２記載の気化装置に吹き込んで、前記液体フラックスを気化せしめて気体フラックスとし、該気体フラックスと前記混合シールドガスが混合した気化フラックスを、除湿器に通し水分を除去した後、請求項１記載の帯電装置に通し帯電せしめた後に、溶接トーチに導いて溶接することを特徴とする銅の溶接肉盛り方法である。
【００３０】
第４の解決手段は特許請求項４に示すように、ガスシールドアーク溶接法において、複数のシールドガスを請求項１記載の混合器で混合し、混合シールドガスを生成し、該混合シールドガスを、請求項２記載の液体フラックスを充填した請求項２記載の気化装置に吹き込んで、前記液体フラックスを気化せしめて気体フラックスとし、該気体フラックスと前記混合シールドガスが混合した気化フラックスを、請求項３記載の除湿器に通し水分を除去した後、請求項１記載の帯電装置に通し帯電せしめた後に、前記気化フラックスに旋回力を付与するための旋回羽根を配設した溶接トーチに導いて溶接することを特徴とする銅の溶接肉盛り方法である。
【００３１】
第５の解決手段は特許請求項５に示すように、請求項１記載の混合器は、シールドガスの流れ方向に対して、上流から下流に向けて口径が小さくなる異口径の複数の注入室を有し、それぞれの前記注入室に注入されたシールドガスを混合する１次混合室と、該１次混合室と捩じれ角を持つ複数の拡散流路を介して連結される２次混合室と、該２次混合室と捩じれ角を持つ複数の収束流路を介して連結される３次混合室と円筒形ネオジ磁石を配設していることを特徴とする混合器である。
【発明の効果】
【００３２】
第１の解決手段による効果は、（１）比重の異なる複数のシールドガスを効率よく混合できる、（２）どのような種類のシールドガスの組み合わせでも効率よく混合し帯電可能である、（３）シールドガスに静電気を帯電せしめることによりアーク電圧をアップできるので溶接速度が向上する、（４）シールドガスが静電気を帯電しているのでアーク柱のピンチ力がアップしスパッタが減少することである。
【００３３】
第２の解決手段による効果は、（１）気化フラックスのフラックス機能により溶融金属の表面張力減少や清浄化作用や酸化防止作用が生まれきれいなビードを得ることができる、（２）気化フラックス（混合シールドガスと気体フラックスの混合ガス）が静電気を帯電することによりアーク電圧がアップし溶接速度が向上する、（３）アーク柱のピンチ力がアップしスパッタが減少することである。
【００３４】
第３の解決手段による効果は、除湿器を通すことで液体フラックスの溶媒に含有されている水分を吸収できるので、溶接面の気孔発生や水素による脆化を防止できる。
【００３５】
第４の解決手段による効果は、シールドガスに回転力を付与できるので直進性がアップしシールド機能を高めることができる。
【００３６】
第５の解決手段による効果は、混合器に、比重の大きなシールドガスから順に比重の小さなシールドガスを吹き込むことにより、比重の異なる混合シールドガスを効率よく混合できることである。
【図面の簡単な説明】
【００３７】
【図１】はガスシールドアーク溶接法の全体フロー図である。
【図２】は混合器である。
【図３】は帯電装置である。
【図４】は回転板のネオジ磁石取り付け図である。
【図５】は気化装置である。
【図６】は気化装置のネオジ磁石の取り付け図である。
【図７】はアーク溶接の正極性と逆極性を示す。
【図８】は除湿器の断面図を示す。
【図９】は溶接トーチの断面図を示す。
【発明を実施するための形態】
【００３８】
本発明の実施形態を、図１、図２、図３、図４、図５、図６、図７、図８、図９に基づいて説明する。
【００３９】
第１の解決手段は特許請求項１に示すように、ガスシールドアーク溶接法において、複数のシールドガスを比重の大きな順に注入するようにした混合器１０で混合し、混合シールドガスを生成し、該混合シールドガスを、ネオジ磁石８０を回転可能に配設した帯電装置２０に通し帯電せしめた後に、溶接トーチ２００に導いて溶接するガスシールドアーク溶接法である。
【００４０】
図１において、複数のシールドガスは混合器１０で混合され混合シールドガスとなる。シールドガスはガスボンベ４０やガス基地から配管で混合器１０に供給される。ガスボンベ４０（４１、４２、４３、４４）のシールドガスは比重の大きな順に混合器１０に注入される。例えば、ガスボンベ４１はＣＯ２、ガスボンベ４２はＮ２、ガスボンベ４３はＡｒ、ガスボンベ４４はＨｅとなる。比重の小さなガスと大きなガスを一度に注入すると比重の小さなガスが優先的に多く流れる問題があり各ガス特性が生かされない問題が生じる。従って、一番比重の大きなガスボンベ４１のシールドガスが最上流に注入され、小さな比重のガスボンベ４４のシールドガスが最下流に注入される。混合するシールドガスの種類が増えたら、ガスボンベ４０や混合器１０への注入口１１、１２、１３、１４を追加すればよい。
【００４１】
混合器１０を出た混合シールドガスは、複数のルートで帯電装置２０に導かれる。（１）第１の手段においては、配管１００、バルブ１１０、配管１０１を経由して帯電装置に導かれる。あるいは、（２）第２の手段においては、配管１００、バルブ１１１、配管１０２を経由して気化装置５０に導かれ、配管１０３、バルブ１１２、配管１０４、バルブ１１３、バルブ１１４を経由して帯電装置２０に導かれる。あるいは、（３）第３の手段においては、配管１００、バルブ１１１、配管１０２、気化装置５０、配管１０３、バルブ１１２、配管１０５、バルブ１１５を経由して除湿器６０に導かれ、バルブ１１４、配管１０１を経由して帯電器２０に導かれる。
【００４２】
複数のシールドガスをそれぞれ直接帯電器２０に入れて混合しながら帯電させてもある程度は従来に比べ混合率や帯電率はアップする。しかし、本発明の混合器１０は、複数のシールドガスを比重の大きいものから順に注入することにより、比重の大きなシールドガスが比重の小さなシールドガスを吸引するので強制的に撹拌され、比重差が均一になる。混合シールドガスの比重差（Ａｒ：Ｈｅ：Ｎ２＝１０：１：７）が解消されるので、アーク電圧はアップし安定する。そのため銅などのように窒化の心配のない母材の溶接は、Ｎ２を含む混合シールドガス（Ｎ２：６０％、Ａｒ：２０％、Ｈｅ：２０％）を使用できるので従来のＨｅ単一のシールドガスと比較すると３０％近い低コストのシールドガスを用いた溶接が可能となる。混合器１０で完全に混合した混合シールドガスを次に帯電器２０に注入する。帯電器２０の中には、ネオジ磁石（３．５ｋガウス／個）を１０００個以上配設して強磁場を形成している。ネオジ磁石８０は回転円板２４と固定円板２５に配設されている。回転円板２４が回転することにより、混合シールドガスが強力に撹拌されると同時に、ネオジ磁石８０が次々にシールドガスの分子を断ち切りながら荷電するので効率的に帯電できる。シールドガス中の分子ガスを原子状態とすることでアーク電圧を強制的にアップさせることができる。
【００４３】
帯電装置２０の中に、給気口２０ａからシールドガスを強制的に送り出すと、混合シールドガスが＋、−の強磁場を直角に横切り、磁界が分子ガスのＣＯ２、Ｎ２、Ｏ２の分子間に割って入ることで分子結合力を寸断し、ＣＯ２→ＣＯ＋Ｏ、Ｎ２→Ｎ＋Ｎ、Ｏ２→Ｏ＋Ｏの原子ガスとなる。帯電した混合シールドガスがアーク柱で再分子ガスとなる際に分子解離エネルギを放出してアーク電圧を上昇させるが、イナートガスのＡｒやＨｅの原子ガスと混合をさせることで、軽いＡｒやＨｅによる強制対流効果によりアークを強制的に冷却してアーク柱を絞る作用で熱的ピンチ効果が生まれ、一段とアーク電圧は上昇する。回転板２４は混合シールドガスに回転力を付与するので、混合シールドガスは遠心力によりケーシング２６側に飛ばされる。さらに、固定円板２５が邪魔板となりケーシング２６側に飛ばされた混合シールドガスは回転軸２１側に押し戻され次の間隙２０ｃに入る。このような運動を繰り返しながらシールドガスは強力に撹拌されながら帯電して排気口２０ｂから排出される。表４に解離反応と各エネルギ値を示す。
【００４４】
解離反応と各エネルギ値  （ｅＶ）
【表４】
2014004621.tif 000006
【００４５】
図３に帯電装置２０の断面図を示す。帯電装置２０は本発明者が特願２０１２−１３３５６５号広報に開示したものを使用できる。混合シールドガスや気化フラックスは給気口２０ａから帯電装置２０に注入される。例えば、混合シールドガスは回転円板２４と固定円板２５の間をジグザグに通って排気口２０ｂから排出され溶接トーチ２００に供給される。回転円板２４は回転軸２１にキー２１ａとスペーサ２７によって固定されている。固定円板２５は円筒タンク２６に固定されている。回転円板２４と固定円板２５にはそれぞれネオジ磁石８０が取り付けられている。ネオジ磁石８０の総数は８００〜１２００個である。ネオジ磁石８０は３．５ｋガウス／個である。回転円板２４の回転数は１０〜１８００回転である。回転軸２１は駆動装置２３により回転される。駆動装置２３は速度可変モータやモータと減速機とプーリなどの変速機構の組み合わせで変速することができるが、回転円板２４を１０〜１８００ｒｐｍの範囲内で所定の回転数で回転できる方法であればよい。
【００４６】
図４は回転円板２４のＡ−Ａ断面図である。ネオジ磁石８０は回転円板２４に埋め込んで蓋２９をして皿ネジ２９ａで固定している。固定円板２５のネオジ磁石８０の取り付け方法も回転円板２４と同様にする。ネオジ磁石８０は回転円板２４の中心部の取り付け密度を大きくして遠心力の影響をできるだけ小さくするのがよい。回転円板２４や固定円板２５はＡＬ２０１７−Ｔ４高力アルミニウム板やステンレス、チタン、鋼板などが使用できる。回転円板２４は高速回転するので軽量化してＧＤ２を軽減するのがよい。
【００４７】
図７はアーク溶接の極特性を示している。アーク溶接は通常交流、直流のいずれかによって行われるがその極性によって溶接に少なからぬ影響を与える。電極（溶接棒）側を−とし母材３００側を＋とする正極性はアーク集中性がよく溶け込み深さも深いため厚板の溶接に有効である。また陰極から熱電子が放出される時、離脱に必要なエネルギをとるため電極の発熱が少なく消耗しにくい特性があるため一般のＣＯ２溶接やＭＩＧ溶接に適している。対して逆極性は溶接棒が＋で母材が−である。溶け込みが浅いため比較的薄板の溶接に向いている。溶融幅は広く交流の＋、−のサイクル変換は母材表面の酸化膜の浮上作用として働くためアルミニウム合金の溶接に用いられる。電極は陽極となり加熱されやすくホットワイヤになりやすいため消耗が早い。ＴＩＧ溶接のように交流でアルミニウムやアルミニウム合金を溶接する場合は＋、−の反転による磁気風の原因を作るため酸化膜の浮上が簡単となる。交流は直流と比較すると正極性と逆極性が常に反転するためすべて中間程度の溶け込みとビード幅となる。帯電装置２０は、シールドガスを＋や−に自由に変化できるので、正極性（溶接棒）の場合はシールドガスを−に、逆極性（溶接棒）の場合はシールドガスを＋にしてアーク電圧と溶接速度をアップしスパッタの少ない溶接ができる。混合シールドガスもしくは気化装置５０を通過した気化フラックスは３．５ｋガウス／個のネオジ磁石を８００〜１２００個配設した帯電装置２０の中に入り、回転円板２４と固定円板２５のネオジ磁石８０が相対運動することによりフレミングの左手の法則で静電気が溜まっていく。帯電装置２０の最終固定円板２８のネオジ磁石８０のＮ−Ｓの向きにて正極、逆極が決まる。固定円板２５の極と出口固定円板２８の極をＮ―Ｎとすることで逆極性となり、溶接棒ワイヤ７１が＋でシールドガスが＋のため反磁場によるピンチ効果にてスパッタ発生が極端に減少し、溶け込みの深い溶接面を得ることができる。また、固定円板２５の極と出口固定円板２８の極をＮ−Ｓとすることで正極性となり、溶接棒ワイヤ７１が−でシールドガスが−となり反磁場のピンチ効果にてスパッタが減少する。出口固定円板２８の表と裏を反転させることで正極性と逆極性に対応可能である。
【００４８】
静電気を帯電装置２０で帯電した後、導体に接触して静電気が逃げないようにすることにより帯電効果を高めることができる。そのため帯電装置２０の内面や溶接トーチ２００までの配管１０６内面を絶縁体で被覆する。絶縁体は絶縁性のある塗料でもよい。電気絶縁塗料にはＪＩＳＣ２３５０（１９８３）で規定されているエナメル導線用ワニスＷＳ４０や変性エポキシ樹脂を主成分とするＥＰ−２１などがある。帯電装置２０から溶接トーチ２００までの配管６３をゴムホースや樹脂ホースにすることで絶縁性を確保してもよい。帯電装置２０の回転板２４や固定板２５やスペーサ２７の表面にも絶縁塗料を塗布することでさらにシールドガスの帯電率をアップできる。混合シールドガスに静電気を帯びさせてアーク電圧をアップさせる方法は初めてである。
【００４９】
混合シールドガスとしては、１００％ＣＯ２、８０％Ａｒ＋２０％ＣＯ２、Ａｒ＋Ｎ２、Ｈｅ＋Ｎ２、１００％Ａｒ、１００％Ｈｅなどがある。レーザ切断ガスとして、Ｎ２＋ＣＯ２＋Ｎ２＋Ｈｅ＋Ｏ２などがあるが分子ガスを使うのはアーク電圧をアップさせるためである。分子ガスを原子に解離するためには、表３のようにかなりのエネルギを要する。不活性ガスとしてのＡｒとＨｅは単独シールドガスとしてはアーク電離も高いため溶接性はよいが銅やアルミなどのように比熱の大きい材料の溶接は熱伝導率が高いので溶接時の抜熱を補うためにアーク電圧を上昇させたいニーズがある。従来、溶接作業においては、混合シールドガスに分子ガスをいれてアーク電圧アップを図っている。
【００５０】
溶接性指数が最も大きい部類の銅の溶接は従来、予熱５００℃前後、シールドガスはＨｅかＮ２であった。これはアーク電圧を高くできるためであるが、アーク電圧を高くしても、Ｎ２→１５．６ｅＶ→２９．６ｅＶ、Ｈｅ→２４．３ｅＶ→５４．４ｅＶ、Ａｒ→１５．７ｅＶ→２７．６ｅＶとすることは１００％無理である。混合シールドガスに分子ガスが入ってもプラズマ状態となるのは１０〜１５％である。アーク温度は５００〜７０００℃の高温中であるが、太陽のように高温、高圧、高磁場でようやく分子は１００％原子となる。通常使用している最大１５％のプラズマ原子ガスではアーク電圧は分子ガスを入れてもＨｅ単独で２４．３×１．１５＝２７．９ｅＶ（約２８ｅＶ）である。予熱温度を５００℃から４２５℃に下げられる程度である。予熱温度を３００℃とするためにはＨｅ＋Ｎ２の混合ガスを用いて３４ｅＶまで上昇させる必要がある。３．５ｋＧ／個のネオジ磁石を８００〜１２００個使用して、１８００ｒｐｍの高速回転にて初めて可能になった。図２の混合器１０の出口の混合シールドガスの静電気は０．３ｋＶであるが、帯電装置２０の出口では５〜２０ｋＶを一瞬に振り切る帯電量である。アーク電圧をアップするには５ｋＶ以上あれば十分であるが安定的に１０ｋＶ以上の静電気を帯電している。静電気測定器は測定範囲０〜２０ｋＶ仕様の市販品を使用した。
【００５１】
シールドガスの混合比をＮ２：６０％、Ａｒ：２０％、Ｈｅ：２０％とすると、Ｎ２→１６６５×０．６＝９９９、Ａｒ→２０８５×０．２＝４１７、Ｈｅ→１８６０×０．２＝３７２であり、９９９＋４１７＋３７２＝１７８８となり比較的粘性が高い。そのため高磁場、高速回転中での帯電が比較的簡単である。シールドガスの粘性を表５に示す。
【００５２】
シールドガスの粘性  Ｐ（ポアズ）＝ｇｃｍ−１ｓ−１
【表５】
2014004621.tif 000007
【００５３】
各種シールドガスの自己拡散係数は温度が一定ならば密度と圧力に反比例する。シールドガスの混合比をＮ２：６０％、Ａｒ：２０％、Ｈｅ：２０％とすると、（１）Ｔ／Ｋを計算する。Ｎ２→２９８．２×０．６＝１７８．９、Ａｒ→２９８．２×０．２＝５９．６、Ｈｅ→２９６×０．２＝５９．２であり、Ｔ／Ｋ＝１７８．９＋５９．６＋５９．２＝２９７．７４である。（２）自己拡散係数Ｄ／ｃｍ２ｓ−１を計算する。Ｎ２→０．２１２×０．６＝０．１２７２、Ａｒ→０．１７８×０．２＝０．０３５６、Ｈｅ→１．５６×０．２＝０．３１２であり、自己拡散係数Ｄ／ｃｍ２ｓ−１＝０．１２７２＋０．０３５６＋０．３１２＝０．４７４８となる。表６に気体の自己拡散係数を示す。
【００５４】
気体の自己拡散係数  ７６０ｍｍＨｇ＝１０１３２５Ｐａ
【表６】
2014004621.tif 000008
【００５５】
溶接シールドガスは溶接アーク柱を周囲の空気からシールドし、かつ熱伝導体となって相手溶接金属の熱保持を図る。水素は熱伝導率が高いことから良好な熱伝導体となるが、溶接金属に侵入すると水素脆性などの水素特有の欠陥を生じるので使用できない。水素を１００％還元反応できないため溶融金属への侵入を遮断するのは極めて困難なことから、Ｈｅがシールドガスの主力として使用される。３種混合のシールドガスの熱伝導率は約６００でありＡｒやＣＯ２の約３倍である。３種混合ガスでは、Ｎ２を６０％、Ｈｅを２０％、Ａｒを２０％混合したものが多用される。従って、３２５．２×０．６（Ｎ２）＋１７９４×０．２＋２２３．３×０．２＝５９８．７８→約６００Ｋ／１０−４Ｗｍ−１Ｋ−１となる。
各種ガス単体の気体の熱伝導率を表７に示す。
【００５６】
各種ガス単体の熱伝導率（Ｋ／１０−４Ｗｍ−１Ｋ−１）
【表７】
2014004621.tif 000009
【００５７】
第２の解決手段は特許請求項２に示すように、ガスシールドアーク溶接法において、複数のシールドガスを請求項１記載の混合器１０で混合し、混合シールドガスを生成し、該混合シールドガスを、液体フラックス９０を充填した気化装置５０に吹き込んで、前記液体フラックスを気化せしめて気体フラックスとし、該気体フラックスと前記混合シールドガスが混合した気化フラックスを、請求項１記載の帯電装置２０に通し帯電せしめた後に、溶接トーチ２０に導いて溶接することを特徴とする銅の溶接肉盛り方法である。
【００５８】
図５は液体フラックス９０の気化装置５０である。気化装置５０は特開２００９−２３３７４１号広報「液体フラックス気化装置」や特願２０１１−２４６１５１号広報「半自動アーク溶接」に記載しているものと同じ原理である。気化装置５０は気化容器５１と気化容器５１にシールドガスを供給する給気管（配管）１０２と、生成した気化フラックスを取り出す排気管（配管）１０３及び複数の磁石８０を配設した構成である。排気管１０３を出た気化フラックスはゴムホースや配管で帯電装置２０に送られる。磁石８０は気化容器５１内で気化フラックスの流れ方向に対して横断する方向に配設されている。磁石８０はネオジ磁石８０を用いている。気化容器５１には複数の貫通孔５２ａが設けられた整流板５２が取り付けられ、気化装置５０に吹き込まれた混合シールドガスや気体フラックスを整流する。整流板５２には支持棒５３が取り付けられ、支持棒５３にはネオジ磁石８０を取り付けるための複数のホルダー５４が取り付けられている。ホルダー５４はスペーサ５５により適宜間隔に配設されている。図６に示すように、ホルダー５４には複数の突起５４ａがあり、突起５４ａの間をシールドガスや気体フラックスが通過する。ホルダー５４の突起５４ａはお互いに重なり合わないようにすることにより、シールドガスや気体フラックスが気化容器５１内をジグザグに通り抜けて上昇するようにしている。気化フラックスはネオジ磁石８０を通り過ぎる間に励起され帯電する。整流板５２にはＳＵＳ製の極細ネット５６を載置して気化フラックスを整流するとともに水滴状の粒を捕集して液体フラックス９０に戻して再気化するようにする。液体フラックス９０は充填管５７から充填される。気化容器５１に残留した液体フラックス９０はドレン抜き管５８から排出する。気化装置５０にはレベル計、温度計、圧力計、ヒーターなどを使用状況に応じて付加してもよい。
【００５９】
液体フラックス９０は、本発明者が発明した各種液体フラックス９０を使用することができる。液体フラックス９０はアルコールやアセトンの溶媒に磁界かけ電流を流しながら電解質を溶解したものであり、溶接母材、溶接棒、溶接方法など様々な溶接条件に応じて作り分けることが可能である。
【００６０】
液体フラックス９０は、例えば、特開２００９−０９０３６８号広報「ガス切断用気化フラックス」における、「ロウ付けなどに使用するフラックスを適宜混合して前処理した混合フラックスを、アルコールやアセトンの溶媒に８〜２５重量％混合して、超臨界装置内において温度３００〜４００℃、圧力３４．３〜４４．１ＭＰaで溶解し液体フラックスとし、該液体フラックスに気体を吹き込んで気化させるガス切断用気化フラックス」を使用できる。ガス切断用の気化フラックスであるが、切断と溶接は金属を溶融させる点で共通しており、冶金的な表面張力の低減や清浄化作用、酸化防止作用が必要であり溶接にも応用可能である。特開２００９−２９７７８２号広報「液体フラックスの製造方法及びその装置」における、「アルカリ金属、アルカリ土類金属、ハロゲン、Ｂ、Ｃ、Ｎ、Ｏ、Ｓｉ、Ｐ、Ｓ、Ｃｌ、Ｚｎ、Ｓｅなどの原子の内、少なくとも２種類以上の原子が結合してできている電解質をアルコールやアセトンなどの溶媒中で磁場をかけるとともに、該溶媒を攪拌しながら溶解する液体フラックス」を使用できる。特開２０１０−１００４４１号広報「液体フラックスの製造方法と製造装置及び液体フラックス」における、「アルカリ金属、アルカリ土類金属、ハロゲン、Ｂ、Ｃ、Ｎ、Ｏ、Ｓｉ、Ｐ、Ｓ、Ｚｎの原子の内、少なくとも２種類以上の原子が結合してできている電解質をアルコールなどの溶媒を入れた容器中で、磁場をかけるとともに該溶媒を回転しながら溶解する液体フラックスの製造方法において、溶媒中に電極を挿入し電圧を付加するとともにパルス電圧を付加する液体フラックス」を使用できる。特開２０１１−０８８１８０号広報「溶接用フラックスと溶接法」における、「アルカリ金属、アルカリ土類金属、ハロゲン、Ｂ、Ｃ、Ｎ、Ｏ、Ｓｉ、Ｐ、Ｓ、Ｃｌ、Ｚｎ、Ｓｅなどの原子の内少なくとも２種類以上の原子が結合してできている電解質をアルコールやアセトンなどの溶媒に溶解して生成した液体フラックス」を使用できる。特開２０１１−０９８３６７号広報「溶接肉盛り用フラックスと溶接肉盛り法」における、「前記液体フラックスはアルカリ金属、アルカリ土類金属、ハロゲン、Ｂ、Ｃ、Ｎ、Ｏ、Ｓｉ、Ｐ、Ｓ、Ｃｌ、Ｚｎ、Ｓｅの原子の内少なくとも２種類以上の原子が結合してできている電解質をアルコールやアセトンの溶媒に溶解して生成した液体フラックス」を使用できる。特願２０１０−１６５５６５号広報「液体フラックス」における、「カリウム（Ｋ）、ホウ素（Ｂ）、ナトリウム（Ｎａ）、カルシウム（Ｃａ）、ケイ素（Ｓｉ）、アルミニウム（Ａｌ）、窒素（Ｎ）のいずれかを含むフッ化物の中から１種もしくは２種以上の前記フッ化物を選択し、フッ素（Ｆ）含有量が３０〜７０重量％となるように調合した調合フッ化物をアルコールもしくはアセトンの溶媒に溶解した液体フラックス」を使用できる。
【００６１】
銅の溶接で最大の効果が出るのはガスアーク電圧をアップすることである。以下に各ガスの電子をはぎ取る際の解離エネルギを示す。ｅＶ１は電子１個をはぎ取る際の必要なエネルギ、ｅＶ２は電子２個をはぎ取る際に必要なエネルギである。Ｈｅ：２５ｅＶ１、５４ｅＶ２、Ａｒ：１６ｅＶ１、２８ｅＶ２、Ｎ：１５ｅＶ１、３０ｅＶ２、Ｃ：１１ｅＶ１、２４ｅＶ２、Ｏ：１４ｅＶ１、３５ｅＶ２、Ｂ：８ｅＶ１、２５ｅＶ２、Ｎａ：５ｅＶ１、４７ｅＶ２、Ｋ：４ｅＶ１、３２ｅＶ２、Ｌｉ：７５ｅＶ２、Ｆ：１７ｅＶ１、３５ｅＶ２である。溶接金属にあったフラックスを液体フラックスとして作ることが可能である。１つのフラックスで万能なものはなく金属の主成分と融点に合わせて作りメタノール＋アセトン中に最大３０ｗｔ％程度の濃度にて溶解させる。銅溶接用フラックスは、Ｈ、Ｂ、Ｃ、Ｏ、Ｋ、Ｎａ、Ｌｉなどの入った電解質をアルコールやアセトン中に最大濃度３５ｗｔ％で溶解している。液体フラックス９０に混合シールドガスを吹き込んで気体フラックスを生成する。この気体フラックスと混合シールドガスが混合したものが気化フラックスである。この気化フラックスを帯電装置２０に通して気化フラックスに帯電させる。帯電装置２０は３．５ｋガウス／個のネオジ磁石を配設した回転円板２４と固定円板２５を対向させて、回転円板２４を最大１８００ｒｐｍで高速回転することで６００万ガウスの強磁場帯を形成する。Ｎａ２Ｂ４Ｏ７・１０Ｈ２Ｏ、Ｈ３ＢＯ３、ＫＨＦ２、ＫＢＦ４、ＫＦなどの多原子分子でできた電解質を混合しアルコールやアセトンなどの溶媒中に磁界をかけ電流を流しながら溶解する。電解質が最大濃度３５ｗｔ％溶解した液体フラックス９０中に混合シールドガスが通ることで、気体フラックスが最大５ｖｔ％分離イオン化して混合する。６００万ガウス強磁場帯で電磁帯電した気化フラックスにてアーク柱を絞ることで従来の２倍以上の３５ｅＶ電圧の手溶接が可能となった。従来の溶接シールドガスとして使えるのはＣＯ２、Ｏ２、Ｎ２、Ａｒ、Ｈｅが主であり単体または混合ガス中に分子ガスを入れて帯電装置２０を通した場合、ｅＶ２までの上昇はアップするもそこまでである。気化フラックスを使うことはＨ、Ｂ、Ｃ、Ｏ、Ｋ、Ｎａ、Ｌｉなどの単品イオン化電離エネルギを加熱できる。
【００６２】
図５に示す気化装置５０に充填された液体フラックス９０に混合シールドガスを吹き込むと、液体フラックス９０は気化して気体フラックスとなる。この気体フラックスとシールドガスが混合したものが気化フラックスである。気化フラックスはシールドガスに最大５ｖ％の気体フラックスを混合している。気体フラックス中のＮａやＫは最外殻に１個の電子を持ち不安定なためこの帯電装置２０の中を通ることで簡単に電離が起こり、Ｎａ：５．１ｅＶ、Ｋ：４．３ｅＶのように電離エネルギをシールドガス中に出す。不活性ガスとしてのＡｒやＨｅは単体のシールドガスとしての電離エネルギは高いが、分子が原子になるときのような電離エネルギはない。そこで、ＡｒやＨｅにＮ２、ＣＯ２、Ｈ２、Ｏ２などの分子ガスを入れ混合シールドガスとして帯電装置２０に注入することで、解離誘導起電力を与えられ積乱雲状態の混合シールドガスとなる。また、混合シールドガスと気体フラックス（ＮａやＫなどの元素を含有）が混合した気化フラックスを帯電装置２０に注入することで、解離誘導起電力により気体フラックスの溶媒であるアルコールに含有されているラジカル水酸基ＯＨがＯ＋Ｈに再分離する際、Ｈ→１５．４ｅＶの解離エネルギを放出する。
【００６３】
帯電装置２０で帯電させた気化フラックスを吹き付けながら溶接することにより従来の溶接の問題点を解決できる。（１）液体フラックスはＡＬ、Ｓｉ、Ｔｉ、Ｂなどの脱酸機能を有する元素を含有するため溶接中の金属酸化と脱炭を低減できる、（２）銅と炭素鋼、ステンレスと炭素鋼などの異種金属の溶接性が向上する。（３）液体フラックスはＰＨ７の中性のものも製造可能であり、しかもフッ化物などの添加により溶融金属の表面張力除去ができるため肉盛り厚みを薄く平滑に出来る効果が生まれる。（４）磁場によるピンチ効果、気化フラックス吹き付け効果で表面張力除去による円滑なスプレイ移行となるためスパッタが低減するとともに、落降中の溶滴一粒ずつにフラックスコーティングされるため美しくビードが重なり欠陥のない溶接ビードとなる。（５）複合ワイヤには脱酸剤としてＡＬ、Ｓｉ、Ｍｎを含有しているため、ＣＯ２溶接では、ＣＯ２が分解して酸素が発生するのでテルミット反応によるスパッタが生じるが、気化フラックス中のホウ酸（Ｈ３ＢＯ３）が溶滴をガラスコーティングするのでテルミット反応を抑えスパッタを低減する。（６）厚板溶接ではフラックス巻き込みによる欠陥が出ないようにするため、第１層〜第３層目までは通常ＴＩＧ溶接やＭＩＧ溶接を使用するが、気化フラックスを吹きつけながら炭酸ガス溶接することでフラックスを巻き込まない無欠陥溶接が可能となるのでＴＩＧ溶接やＭＩＧ溶接の代用が可能である。しかもＴＩＧ溶接やＭＩＧ溶接に比べて溶接速度を数倍に向上させることができる。（７）ＣＯ２溶接でＴＩＧ溶接やＭＩＧ溶接の代用が可能となるので、イナートガスに高価なアルゴンガスを使用する場合に比べて炭酸ガス溶接で代用することにより大幅なコスト削減となる。（８）腐食環境にあるボイラチューブにインコネルやハステロイの肉盛りをすると３〜４年の寿命が１０〜１２年となるように極めて効果が大きいが、このような肉盛り溶接では登り溶接が多いため溶接効率が極めて悪くなる。しかしながら、液体フラックスを吹きつけながら溶接することにより作業能率が１５〜２０％向上する。
【００６４】
帯電装置２０でネオジ磁石８０を高速回転させ混合シールドガスや気化フラックスを強力に混合、撹拌しながら、電磁誘導起電力を分子や原子ガスに乗せる。混合シールドガスや気化フラックスが同極電子を帯びると互いに反発し励起エネルギとなって溶接トーチ２００先端部まで流れる。溶接ワイヤ側マイナス（−）に対して、混合シールドガスや気化フラックスにプラス（−）の電子を印加するとスプレイ移行溶滴となりかつ溶接電圧をアップさせるため溶接棒７１の溶け込み率や溶接スピードがアップしスパッタの少ない溶接ができる。従来のように高価なＡｒやＨｅのように第１８族のイナートガスを大量に使用する必要はなく、安価なＣＯ２に＋αとしてＨｅやＡｒを加算するだけで溶接効率がアップしスパッタが低減できるので品質向上に繋がり溶接コストを低減できる。多層肉盛りなどの際の酸化スケールの浮き上がりを磁気風で効果的に浮上させることが可能となった。
【００６５】
第３の解決手段は特許請求項３に示すように、ガスシールドアーク溶接法において、複数のシールドガスを請求項１記載の混合器１０で混合し、混合シールドガスを生成し、該混合シールドガスを、請求項２記載の液体フラックス９０を充填した請求項２記載の気化装置５０に吹き込んで、前記液体フラックスを気化せしめて気体フラックスとし、該気体フラックスと前記混合シールドガスが混合した気化フラックスを、除湿器６０に通し水分を除去した後、請求項１記載の帯電装置２０に通し帯電せしめた後に、溶接トーチ２００に導いて溶接することを特徴とする銅の溶接肉盛り方法である。
【００６６】
図８は除湿機６０である。液体フラックス９０はアルコールやアセトンの溶媒に化学結合した各種のイオン結合物（電解質）を強磁場中で励起エネルギと電離エネルギを与えて最大３５ｗｔ％溶解している。アルコールを溶媒として使用する場合は、例えばメタノールは１級品のためメーカーにもよるが３〜５％の水分を含有している。メタノールを溶媒とする気化フラックスを溶接シールドガスとして使用する場合は、過剰水分は、Ｈ２Ｏ→Ｈ＋ＯＨに分離するため巣やピンホールの原因となる。従って、気化装置５０を出た気化フラックスを、配管１０３を経由して除湿器６０に通して、気化フラックス中に含有される水分を除去した後、配管１０４を経由して帯電装置２０に導く。除湿器６０は除湿剤６１の交換を容易にするために、容器６２をボルト６６などで複数に分割できるようにするのがよい。下部と上部に多孔板６４を備えた複数のバスケット６３中に除湿剤（シリカゲル）６１を入れて、バスケット６３を順次通過させることにより気化フラックス中の水分を完全に除去する。除湿剤６１を入れたバスケット６３を通過することにより圧力損失を生じるので、気化フラックスを軸流ファン６５で除湿機６０内に押し込む。
【００６７】
第４の解決手段は特許請求項４に示すように、ガスシールドアーク溶接法において、複数のシールドガスを請求項１記載の混合器１０で混合し、混合シールドガスを生成し、該混合シールドガスを、請求項２記載の液体フラックス９０を充填した請求項２記載の気化装置５０に吹き込んで、前記液体フラックス９０を気化せしめて気体フラックスとし、該気体フラックスと前記混合シールドガスが混合した気化フラックスを、請求項３記載の除湿器６０に通し水分を除去した後、請求項１記載の帯電装置２０に通し帯電せしめた後に、前記気化フラックスに旋回力を付与するための旋回羽根を配設した溶接トーチ２００に導いて溶接することを特徴とする銅の溶接肉盛り方法である。
【００６８】
図９に示す溶接トーチ２００は、本発明者が発明した特願２０１２−５４４６５号広報「溶接トーチ」を使用できる。シールドガスを用いるアーク溶接用の既存の溶接トーチ２０１先端近傍をフード２２２に収納し、該フード２２２は前記溶接トーチ２００に固定されたスリーブ２２０に取り付けた支持体２２０で支持されている。該スリーブ２２０に軸受２１３を嵌挿し、該軸受２１３に回転円筒２１４を嵌挿し、該回転円筒２１４の外周部に複数の駆動羽根２１１を配設し、前記回転円筒２１４の内周部に複数の旋回羽根２１０を設けている。前記フード２２２にエア配管２１２を貫通せしめ、該エア配管２１２から前記駆動羽根２１１に向けてエアを噴射し前記駆動羽根２１１に回転力を付加することにより、前記回転円筒２１４と前記旋回羽根２１０を回転せしめる溶接トーチ２００である。
【００６９】
スリーブ２２０は既存の溶接トーチ２０１に取り付けたサポート２２１で支持されている。スリーブ２２０には軸受２１３を嵌挿している。軸受２１３は２個装着し、嵌挿した回転円筒２１４の安定性を高めている。回転円筒２１４の外周部には駆動羽根２１１を取り付けている。回転円筒２１４の内周部には旋回羽根２１０が取り付けられている。エア配管２１２からエアを吹き付けることにより駆動羽根２１１が回転し、その回転力で回転円筒２１４や旋回羽根２１０が回転する。旋回羽根２１０が回転することにより噴出孔２３０から噴出してくる気化フラックスに旋回力を付与する。旋回力を付与された気化フラックスは直進力を与えられるので溶接面に強く押し付けられ、旋回しながら大気をシールドする。
【００７０】
旋回羽根２１０を有する溶接トーチの効果は以下である。（１）フード２２２を吸引装置に連結することにより溶接ヒュームを吸引できる。（２）エア配管２１２から吹き出したエアの吸引力や吸引装置によって吸引された溶接ヒュームやシールドガスが駆動羽根２１１に衝突し駆動羽根２１１を回転させるので回転筒２１４が回転し、旋回羽根２１０が回転する。（３）エアの圧力や流量を変化させることにより駆動羽根２１１の回転数や回転トルクを調整できるので、溶接ヒュームの吸い込み量を調整できる。（４）シールドガスの旋回力を調整することによりシールドガスを溶接面に強く吹き付けることができるのでフードの吸引力に負けることがなくなり溶接面を確実にシールドできる。（５）シールドガスに運動エネルギを付加することにより、溶接面のシールド効果がアップするのでシールドガスの使用量を削減できる。（６）溶接ヒュームが効率的に吸引されると同時に金属溶融池表面の表面張力を除去し流動性を向上し、フラックス膜で金属溶融池表面を保護しながら金属溶融池表面を清浄化する。    
【００７１】
第５の解決手段は特許請求項５に示すように、請求項１記載の混合器１０は、シールドガスの流れ方向に対して、上流から下流に向けて口径が小さくなる異口径の複数の注入室（１０ａ、１０ｂ、１０ｃ）を有し、それぞれの前記注入室（１０ａ、１０ｂ、１０ｃ）に注入されたシールドガスを混合する１次混合室と、該１次混合室１０ｄと捩じれ角を持つ複数の拡散流路１０ｅを介して連結される２次混合室１９ｆと、該２次混合室１０ｆと捩じれ角を持つ複数の収束流路１０ｇを介して連結される３次混合室１０ｈと円筒形ネオジ磁石１６を配設していることを特徴とする混合器１０である。
【００７２】
図２にガス混合器１０の断面を示す。銅溶接を例にして説明する。銅溶接の場合のシールドガスはＮ２、Ａｒ、Ｈｅが主である。主力のＮ２は比重が１番大きいのでガスボンベ４１から圧力調整器（ボンベ標準装備のため図示せず）にて１．２気圧程度に減圧されて注入口１１から供給され注入室１０ａに入る。Ｎ２は注入室１０ａで圧力を回復してから速度をアップし注入室１０ｂに入る。注入室１０ｂには注入口１２から２番目に比重の大きいＡｒがガスボンベ４２から注入される。ＡｒはＮ２が形成するベンチュリー効果により注入室１０ｂに吸い込まれＮ２と完全に混合する。Ｎ２とＡｒの混合シールドガスはさらに速度をアップし注入室１０ｂに入る。注入室１０ｂには注入口１３からＨｅが供給される。ＨｅはＮ２とＡｒが形成するベンチュリー効果により注入室１０ｃに吸い込まれＮ２とＡｒとＨｅが完全に混合する。ガス流路１５ａには円筒形のネオジ磁石１６が配設されており、強い磁力で混合シールドガスを励起し帯電させるので混合シールドガスの混合状態が維持される。混合シールドガスは流路１５よりも断面積の大きい１次混合室１０ｄで圧力を回復し混合状態を維持し、捩じれ角を有する複数の拡散流路１０ｅを介して末広がりに２次混合室１０ｆに入り圧力を回復する。拡散流路１０ｅの捩じれ角により混合シールドガスは旋回力を付与され２次混合室１０ｆに吹き込まれるので、２次混合室１０ｆでは強い旋回流が発生し混合シールドガスはさらに混合される。２次混合室１０ｆは１次混合室１０ｄよりも断面積が大きいのでここで混合シールドガスは圧力を回復し混合状態が維持される。混合シールドガスは２次混合室１０ｆから捩じれ角を有する収束流路１０ｇを介して３次混合室１０ｈに入る。収束通路１０ｇの捩じれ角により混合シールドガスは強い旋回力を付与され３次混合室１０ｈに吹き込まれるので、３次混合室１０ｈでは強い旋回流が発生し混合シールドガスはさらに混合される。混合シールドガスは３次混合室１０ｈで圧力を回復してからネオジ磁石１６を介して流路１５ｂを通り配管１００を経由して帯電装置２０や気化装置５０に送り出される。
【符号の説明】
【００７３】
１０：混合器
１０ａ：注入室
１０ｂ：注入室
１０ｃ：注入室
１０ｄ：１次混合室
１０ｅ：拡散流路
１０ｆ：２次混合室
１０ｇ：収束流路
１０ｈ：３次混合室
１１：注入口
１２：注入口
１３：注入口
１４：注入口
１５：ガス流路
１５ａ：ガス流路
１５ｂ：流路
１６：ネオジ磁石
２０：帯電装置
２０ａ：給気口（混合シールドや気化フラックスの入り口）
２０ｂ：排気口（混合シールドや気化フラックスの出口）
２０ｃ：隙間
２１：回転軸
２１ａ：キー
２２：軸受
２３：駆動装置
２４：回転円板
２５：固定円板
２６：ケーシング
２７：スペーサ
２８：出口固定円板
２９：蓋
２９ａ：皿ネジ
３０：電源
３１：ガスバーナ
３２：酸素ボンベ
３３：プロパンボンベ
４０：ガスボンベ
４１：ガスボンベ
４２：ガスボンベ
４３：ガスボンベ
４４：ガスボンベ
５０：気化装置
５１：気化容器
５２：整流板
５２ａ：貫通孔
５３：支持棒
５４：ホルダー
５４ａ：突起
５５：スペーサ
５５ａ：貫通孔
５６：ＳＵＳ製極細ネット
５７： 充填管
５８：ドレン抜き管
６０：除湿器
６１：除湿剤
６２：容器
６３：バスケット
６４：多孔板
６５：軸流ファン
６６：ボルト
７０：ワイヤリール
７１：ワイヤ
８０：液体フラックス
８１：ホルダー
８１ａ：突起
９０：液体フラックス
１００：配管
１０１：配管
１０２：給気管（配管）
１０３：排気管（配管）
１０４：配管
１０５：配管
１０６：配管
１１０：バルブ
１１１：バルブ
１１２：バルブ
１１３：バルブ
１１４：バルブ
１１５：バルブ
２００：溶接トーチ
２０１：既存の溶接トーチ
２１０：旋回羽根
２１１：駆動羽根
２１２：エア配管
２１３：軸受
２１４：回転円筒
２２０：スリーブ
２２１：サポート
２２２：フード
２３０：噴出孔
３００：母材（電極ホルダ）
【図１】
2014004621.tif 000010
【図２】
2014004621.tif 000011
【図３】
2014004621.tif 000012
【図４】
2014004621.tif 000013
【図５】
2014004621.tif 000014
【図６】
2014004621.tif 000015
【図７】
2014004621.tif 000016
【図８】
2014004621.tif 000017
【図９】
2014004621.tif 000018
【手続補正書】
【提出日】平成24年9月10日(2012.9.10)
【手続補正１】
【補正対象書類名】特許請求の範囲
【補正対象項目名】請求項２
【補正方法】変更
【補正の内容】
【請求項２】
請求項１記載のガスシールドアーク溶接法により銅を溶接肉盛りする方法において、複数のシールドガスを前記混合器で混合し、前記混合シールドガスを生成し、該混合シールドガスを、液体フラックスを充填した気化装置に吹き込んで、前記液体フラックスを気化せしめて気体フラックスとし、該気体フラックスと前記混合シールドガスが混合した気化フラックスを、前記帯電装置に通し帯電せしめた後に、溶接トーチに導いて溶接することを特徴とする銅の溶接肉盛り方法。
【手続補正２】
【補正対象書類名】特許請求の範囲
【補正対象項目名】請求項３
【補正方法】変更
【補正の内容】
【請求項３】
請求項１又は請求項２記載のガスシールドアーク溶接法により銅を溶接肉盛りする方法において、複数のシールドガスを前記混合器で混合し、前記混合シールドガスを生成し、該混合シールドガスを、前記液体フラックスを充填した前記気化装置に吹き込んで、前記液体フラックスを気化せしめて前記気体フラックスとし、該気体フラックスと前記混合シールドガスが混合した前記気化フラックスを、除湿器に通し水分を除去した後、前記帯電装置に通し帯電せしめた後に、溶接トーチに導いて溶接することを特徴とする銅の溶接肉盛り方法。
【手続補正３】
【補正対象書類名】特許請求の範囲
【補正対象項目名】請求項４
【補正方法】変更
【補正の内容】
【請求項４】
請求項１又は請求項２又は請求項３記載のガスシールドアーク溶接法により銅を溶接肉盛りする方法において、複数のシールドガスを前記混合器で混合し、前記混合シールドガスを生成し、該混合シールドガスを、前記液体フラックスを充填した前記気化装置に吹き込んで、前記液体フラックスを気化せしめて前記気体フラックスとし、該気体フラックスと前記混合シールドガスが混合した前記気化フラックスを、前記除湿器に通し水分を除去した後、前記帯電装置に通し帯電せしめた後に、前記気化フラックスに旋回力を付与するための旋回羽根を配設した溶接トーチに導いて溶接することを特徴とする銅の溶接肉盛り方法。
【手続補正４】
【補正対象書類名】特許請求の範囲
【補正対象項目名】請求項５
【補正方法】変更
【補正の内容】
【請求項５】
前記混合器は、シールドガスの流れ方向に対して、上流から下流に向けて口径が小さくなる異口径の複数の注入室を有し、それぞれの前記注入室に注入された前記シールドガスを混合する１次混合室と、該１次混合室と捩じれ角を持つ複数の拡散流路を介して連結される２次混合室と、該２次混合室と捩じれ角を持つ複数の収束流路を介して連結される３次混合室と円筒形ネオジ磁石を配設していることを特徴とする請求項１又は請求項２又は請求項３又は請求項４記載の混合器。
【手続補正書】
【提出日】平成24年10月10日(2012.10.10)
【手続補正１】
【補正対象書類名】特許請求の範囲
【補正対象項目名】請求項３
【補正方法】変更
【補正の内容】
【請求項３】
請求項２記載のガスシールドアーク溶接法により銅を溶接肉盛りする方法において、複数のシールドガスを前記混合器で混合し、前記混合シールドガスを生成し、該混合シールドガスを、前記液体フラックスを充填した前記気化装置に吹き込んで、前記液体フラックスを気化せしめて前記気体フラックスとし、該気体フラックスと前記混合シールドガスが混合した前記気化フラックスを、除湿器に通し水分を除去した後、前記帯電装置に通し帯電せしめた後に、溶接トーチに導いて溶接することを特徴とする銅の溶接肉盛り方法。
【手続補正２】
【補正対象書類名】特許請求の範囲
【補正対象項目名】請求項４
【補正方法】変更
【補正の内容】
【請求項４】
請求項３記載のガスシールドアーク溶接法により銅を溶接肉盛りする方法において、複数のシールドガスを前記混合器で混合し、前記混合シールドガスを生成し、該混合シールドガスを、前記液体フラックスを充填した前記気化装置に吹き込んで、前記液体フラックスを気化せしめて前記気体フラックスとし、該気体フラックスと前記混合シールドガスが混合した前記気化フラックスを、前記除湿器に通し水分を除去した後、前記帯電装置に通し帯電せしめた後に、前記気化フラックスに旋回力を付与するための旋回羽根を配設した溶接トーチに導いて溶接することを特徴とする銅の溶接肉盛り方法。
【手続補正３】
【補正対象書類名】特許請求の範囲
【補正対象項目名】請求項５
【補正方法】変更
【補正の内容】
【請求項５】
前記混合器は、請求項１から請求項４のいずれかに記載のガスシールドアーク溶接法又は銅の肉盛り方法において用いられる混合器であって、シールドガスの流れ方向に対して、上流から下流に向けて口径が小さくなる異口径の複数の注入室を有し、それぞれの前記注入室に注入された前記シールドガスを混合する１次混合室と、該１次混合室と捩じれ角を持つ複数の拡散流路を介して連結される２次混合室と、該２次混合室と捩じれ角を持つ複数の収束流路を介して連結される３次混合室と円筒形ネオジ磁石を配設していることを特徴とする混合器。